(57)【特許請求の範囲】
【請求項１】
フィルムがスクレーパーを使用して基材に適用された後で、泡が該フィルムと該基材との間に閉じ込められないように、該フィルムと該基材との間に液体を介在させることを含む、霜よけ軟質フィルムを該基材に接着して透明な組立品を形成するための方法であって、液体が、０℃未満の基材温度で凍結しないように、溶液中の結晶化温度を下げる不凍化合物、および／またはアルコール、および／または親水性のポリマー、共重合体、プレポリマーもしくはオリゴマーを含むことを特徴とする方法。
【請求項２】
該不凍化合物が、ＫＣｌおよび／またはＮａＣｌであって、そして／または該親水性のポリマー、共重合体、プレポリマーもしくはオリゴマーが、水中に含まれていることを特徴とする、請求項１に記載の方法。
【請求項３】
該液体が、高くて−５℃の基材温度で凍結しないことを特徴とする、請求項１または２に記載された方法。
【請求項４】
該液体が、高くて−１０℃の基材温度で凍結しないことを特徴とする、請求項３に記載された方法。
【請求項５】
フィルムと基材との間に液体を介在させる前に、該基材が、基材に付いた全ての粒子を除かれ、クリーニングされそして乾燥されることに特徴を有する、請求項１〜４のいずれか一項に記載された方法。
【請求項６】
該軟質フィルムの該基材へ接着される側が、該液体で湿潤されることを特徴とする、請求項１〜５のいずれか一項に記載された方法。
【請求項７】
該軟質フィルムの該基材へ接着される側が、接着層を含むことを特徴とする、請求項１〜６のいずれか一項に記載された方法。
【請求項８】
該軟質フィルムの該基材へ接着される側が、基材への接着の前に除去される保護フィルムを備えた接着層を含むことを特徴とする、請求項１〜６のいずれか一項に記載された方法。
【請求項９】
該フィルムを該基材に適用する作業の間に、スクレーパーが該フィルムの上を容易にすべるように、該軟質フィルムの該基材へ接着されるのと反対面が、該液体で湿潤されることを特徴とする、請求項１〜８のいずれか一項に記載された方法。
【請求項１０】
該軟質フィルムの該基材へ接着されるのと反対面が、該基材への該軟質フィルムの接着後に除去される保護フィルムを備えていることを特徴とする、請求項１〜９のいずれか一項に記載された方法。
【請求項１１】
フィルムと基材との間に介在する該液体が、１または２種以上の界面活性剤を含むことを特徴とする、請求項１〜１０のいずれか一項に記載された方法。
【請求項１２】
請求項１〜１１にいずれか一項に記載された方法によって得られ、透明な組立品を形成する、相互に接着された基材および霜よけ軟質フィルムであって、該基材およびフィルムを０℃以上の温度、そして少なくとも２５％の残留湿度を有する大気から、該基材および該フィルムの温度が、０℃未満になるであろう大気へ移した場合に、霜が持続的に不存在であることを特徴とする、基材および軟質フィルム。
【請求項１３】
該基材およびフィルムを０℃以上の温度、そして少なくとも２５％の残留湿度を有する大気から、該基材および該フィルムの温度が、高くて−５℃になるであろう大気へ移した場合に、霜が持続的に不存在であることを特徴とする、請求項１２に記載された基材および軟質フィルム。
【請求項１４】
該基材およびフィルムを０℃以上の温度、そして少なくとも２５％の残留湿度を有する大気から、該基材および該フィルム大気の温度が、高くて−１０℃になるであろう大気へ移した場合に、霜が持続的に存在しないことを特徴とする、請求項１３に記載された基材および軟質フィルム。
【請求項１５】
該大気が、１０〜３５℃の間の温度にあることを特徴とする、請求項１２〜１４のいずれか一項に記載された基材および軟質フィルム。
【請求項１６】
該大気が、１５〜３０℃の間の温度にあることを特徴とする、請求項１２〜１４のいずれか一項に記載された基材および軟質フィルム。
【請求項１７】
該大気が、２３〜２７℃の間の温度にあることを特徴とする、請求項１２〜１４のいずれか一項に記載された基材および軟質フィルム。
【請求項１８】
該フィルムが、疎水性であり、および／または親水性、および／または抗汚染/（光触媒）自己クリーニング性であり、および／または光または熱の放射を反射し、太陽光線保護性であり、低放射性であり、および／または少なくとも部分的に着色されており、および／または電気的に伝導性/発熱性であり、および／または半導電性であり、および／または帯電防止であり、および／またはエレクトロルミネセントであることを特徴とする、請求項１２〜１７のいずれか一項に記載された基材および軟質フィルム。
【請求項１９】
該フィルムが、高くて−１０℃の温度である状態から、０℃以上の温度および少なくとも２５％残留湿度を有する大気中に移動した場合に、少なくとも１２秒間霜が生成しないことを特徴とする、請求項１２〜１８のいずれか一項に記載された基材および軟質フィルム。
【請求項２０】
該フィルムが、高くて−１５℃の温度である状態から、０℃以上の温度および少なくとも２５％残留湿度を有する大気中に移動した場合に、少なくとも１２秒間霜が生成しないことを特徴とする、請求項１９に記載された基材および軟質フィルム。
【請求項２１】
該フィルムが、高くて−２０℃の温度である状態から、０℃以上の温度および少なくとも２５％残留湿度を有する大気中に移動した場合に、少なくとも１２秒間霜が生成しないことを特徴とする、請求項２０に記載された基材および軟質フィルム。
【請求項２２】
該大気が、１０〜３５℃の温度であることを特徴とする、請求項１９〜２１のいずれか一項に記載された基材および軟質フィルム。
【請求項２３】
該大気が、１５〜３０℃の温度であることを特徴とする、請求項１９〜２１のいずれか一項に記載された基材および軟質フィルム。
【請求項２４】
該大気が、２３〜２７℃の温度であることを特徴とする、請求項１９〜２１のいずれか一項に記載された基材および軟質フィルム。
【請求項２５】
霜が、少なくとも１分間生成しないことを特徴とする、請求項１９〜２４のいずれか一項に記載された基材および軟質フィルム。
【請求項２６】
霜が、少なくとも２分間生成しないことを特徴とする、請求項２５に記載された基材および軟質フィルム。
【請求項２７】
霜が、少なくとも３分間生成しないことを特徴とする、請求項２６に記載された基材および軟質フィルム。
【請求項２８】
該フィルムが、ポリアミド、ポリエステル、ポリエチレンまたはポリプロピレン等のポリオレフィン、セルロース、ポリスチレン、エチレン/ビニルアセテート共重合体、ポリビニルアルコール、ポリビニルクロライド、ポリエチレンテレフタレート、ポリメチルメタクリレート、ポリカーボネート、ポリビニルブチラール、ポリウレタン、ポリビニルピロリドン、ポリビニルピリジン、ポリ（２−ヒドロキシエチルアクリレート）タイプのポリアクリレート、ポリアクリルアミド、ポリビニルアセテート、ポリアクリロニトリル、ポリアクロレイン、ポリエチレングリコール、ポリオキシエチレン、またはこれらのポリマーの少なくとも一つの共重合体もしくは混合物でできた支持体に基づくことを特徴とする、１２〜２７のいずれか一項に記載された基材および軟質フィルム。
【請求項２９】
該フィルムが、結晶化温度を低下させる不凍化合物を含むことを特徴とする、請求項１２〜２８のいずれか一項に記載された基材および軟質フィルム。
【請求項３０】
請求項１２〜２９のいずれか一項に記載された基材および軟質フィルムを含み、そして該基材および該軟質フィルムが中間接着層またはガスで満たしたキャビティーを介して接続されているグレージング。
【請求項３１】
請求項１２〜２９のいずれか一項に記載された基材および軟質フィルムを含み、そして該基材および該軟質フィルムが中間接着層またはガスで満たしたキャビティーを介して接続されている他の透明なシートをも含むグレージング。
【請求項３２】
該軟質フィルムが外面を形成する、請求項３０または３１に記載されたグレージング。
【請求項３３】
バリアーの熱伝導性が、高くて１.４６Ｗ/ｍＫである、請求項３０〜３２のいずれか一項に記載されたグレージング。
【請求項３４】
冷蔵キャビネットのドアとしての請求項３０〜３３のいずれか一項に記載されたグレージングの用途。
【請求項３５】
建造物、街路備品またはポスターパネル、交通ミラーおよびドア以外の冷蔵キャビネットの要素のための請求項３０〜３３のいずれか一項に記載されたグレージングの用途。
【請求項３６】
地上輸送車両、空挺または水上輸送車両のための請求項３０〜３３のいずれか一項に記載されたグレージングの用途。
【請求項３７】
視覚素子のための請求項３０〜３３のいずれか一項に記載されたグレージングの用途。
【発明の詳細な説明】
【技術分野】
【０００１】
本発明は、時折または恒久的に０℃未満の温度にある基材、特に透明な基材に関する。
【発明の開示】
【発明が解決しようとする課題】
【０００２】
透明性が守られることを可能にする霜よけ、疎水性、親水性、抗汚染/（光触媒）自己クリーニング性、光または熱放射の反射、少なくとも部分的な着色、電気的伝導/加熱、半導電性、帯電防止、エレクトロルミネセント等種々の機能性をそうした基材に付与することが出来る。
【０００３】
これらの機能の幾つかは、例えば被膜の形で、基材上で合わせられてもよい。この場合、被膜を形成するための方法が、所望の接着および機械的な強度、そして、基材が透明な場合には特に可能な限り低い引っかき可能性、または被膜中に擦り傷の自己補修能力を保証するために適合される。当然のことながら、必要な場合には、被膜は再生する。
【０００４】
他方では、１または２以上の機能は、同一のフィルムまたは異なる機能を有するフィルムで置き換えが容易である利点を有する接着性フィルムによって提供されてもよい。
【０００５】
そうした場合には明らかに、特に基材とフィルムとの間に気泡を閉じ込めることを避けることによって、基材上でフィルムの完全な接着品質を得ることが試みられる。これを行うためには、１つの方法は、例えばスクレーパーを使用してその中心の部分からその外周へ、フィルムに圧力を適用することによって全ての泡を追い出すことが可能になるように、充分な量の液体、特に界面活性剤との混合物としての水を介在させることを含んでもよい。
【０００６】
しかし、この方法は、時折または恒久的に０℃未満の温度にある基材では満足な結果を与えない。それらでは実際、組み立てられた後に、基材とフィルムとの間に残る液体の一部分は、霜が生成することによって結晶化することが出来る。従って機能的接着性フィルムが、例えば、−２８〜０℃の間であることが出来る温度の透明な冷蔵キャビネットドアの内側に適用される場合、ドアを通して見ることがもはや出来ないように霜が生成する。フィルムの透過性および冷蔵大気の相対的な乾燥度によって、霜が生成した後少なくとも４日から１週間以上で、霜が消えそうである。そうした不都合がスーパーストア中の冷蔵キャビネットでの垂直ドアとしての使用を妨げ、完全な透明性を保つことが、ハイパーマーケットおよびスーパーマーケットの分野で必要不可欠であるにもかかわらず、顧客によるまたは在庫補充ための開閉頻度で永続的な霜となる。
【課題を解決するための手段】
【０００７】
したがって、本発明の目的は、基材とフィルムとの間の完全なインターサイドを保証する基材への軟質フィルムの組み立て、並びに特に、閉じ込められる気泡および霜生成がない方法を提供することである。
【発明を実施するための最良の形態】
【０００８】
この目的のために、本発明の１つの主題は、フィルムと基材との間に充分な量の液体を含む軟質フィルムを基材に接着する方法であり、フィルムがスクレーパーを使用して基材に適用された後で、フィルムおよび基材の間の泡は閉じ込められず、時折または恒久的に０℃より下、特に高くて−５℃および特に高くて−１０℃、およびまた少なくとも−２５℃である基材温度で、凍結しない液体に特徴がある。
【０００９】
有利なことに、基材は、フィルムと基材との間の充分な量の液体を介在させる前に、基材に結合した全ての粒子を除かれ、クリーニングされそして乾燥される。
【００１０】
好ましくは、軟質フィルムの基材に接着される側は、該充分な量の液体で湿潤している。流し塗り、吹き付け塗装または同等のもの等の液体を定着させるための全ての好適な技術が、使用されてもよい。他方ではフィルムで接着される基材の側を、該充分な量の液体で湿潤させることも、フィルムの該側および基材の該側の両者を湿潤させることも、除外していない。
【００１１】
本発明の方法の別の好ましい特徴に従って、軟質フィルムの基材に接着される側は、基材への接着前に除去される保護フィルムを任意選択的に備えた接着層を含む。
あるいは、接着剤は、フィルムと基材との間に介在する液体中に取り込まれてもよい。
【００１２】
接着剤は以下から選択されてもよい：
ホットメルト接着剤：付着されるために適当な粘度を有する液体を得るために加熱され、そして（ポリエチレン、エチレン/ビニルアセテート共重合体、ポリアミド、ポリエステル等）の固体を得るために冷却される熱可塑性ポリマー；
付着後に固体を得るために溶媒が蒸発させられる水性もしくは有機溶液または分散体中の接着剤：
水溶液中：フェノール性接着剤、ポリビニルメチルエーテル、ポリビニルアルコール、デキストリン、カゼイン、血液ベースの糊（血清グロブリンおよびアルブミン）、および（コラーゲンから誘導された）魚糊等の天然生成物；
有機溶液中：天然のゴム、アクリル、ポリウレタン、ポリアミド、ポリビニルアセタール、フェノキシ；および
分散体中：ポリウレタン、エポキシ、シリコーン、あるエラストマー（ニトリルゴム、等）；
直ちに使用できるフィルムの形の接着剤：
エポキシ、フェノール性、ニトリルゴム、ポリアミド、ポリビニルブチラール、ポリビニルクロライド、エチレン/カルボン酸共重合体；
その場重合反応を含む接着剤：シアノアクリレート、ある反応性アクリル；
感圧性接着剤：適用の前後で物理的状態を変化させず、恒久的に変形可能であり続け、そして室温で、ある程度の粘着特徴（タック）を有する：
タック化したエラストマー（天然ゴムラテックス）、エチレン/ビニルアセテート共重合体、熱可塑性エラストマー（ポリウレタン等）/スチレンジエン（スチレンブタジエンスチレン、スチレンイソプレンスチレン）ブロック共重合体、ポリアルキルアクリレート、シリコーン；
エラストマー：天然ゴム、スチレン/ブタジエンゴム、ポリクロロプレン、ネオプレン、ニトリルゴム、ブチルゴム；および
無機接着剤：種々のシリカ/アルカリ金属比率で、可溶性であるシリケート。
【００１３】
本発明の方法の好ましい態様に従って：
軟質フィルムの基材へ接着されるのと反対面は、フィルムを基材へ適用する作業の間に、スクレーパーがフィルムの上を容易に滑るように、有効量の液体で湿潤され；
軟質フィルムの基材へ接着されるのと反対面は、軟質フィルムを基材へ接着した後で除去される保護フィルムを備えている；この保護フィルムは、上記に示したように、スクレーパーのずらしを容易にするために湿潤されることが特に可能である；そして、
フィルムと基材との間に介在する液体は、有効量の、溶液中の、塩、特にＫＣ１,ＮａＣｌまたは同等のもの等の結晶化温度を下げる不凍化合物、および／またはアルコール、および／または好適な親水性のポリマー、共重合体、プレポリマーもしくはオリゴマーを、任意選択的に水中に、並びに任意選択的に１または２種以上の界面活性剤を含む。
エタノールおよびイソプロパノールは、特にアルコールとして使用される。
【００１４】
介在する液体を作る親水性ポリマー、共重合体、プレポリマーまたはオリゴマーは、ポリ（ｎ−ビニル−２−ピロリドン）またはポリ（１−ビニルピロリドン）タイプのポリビニルピロリドン、ポリ（ｎ−ビニル−２−ピリジン）タイプ、ポリ（ｎ−ビニル−３−ピリジン）タイプまたはポリ（ｎ−ビニル−４−ピリジン）タイプのポリビニルピリジン、ポリ（２−ヒドロキシエチルアクリレート）タイプのポリアクリレート、ポリ（Ｎ’,Ｎ−ヒドロキシアクリルアミド）タイプのポリアクリルアミド、ポリビニルアセテート、ポリアクリロニトリル、ポリビニルアルコール、ポリアクロレイン、ポリエチレングリコール、ポリプロピレングリコールおよびポリオキシエチレンに特に基づく。特に、共重合体は、これらのポリマーを形成する少なくとも一つのモノマーに基づく。
【００１５】
界面活性剤としては、直鎖、分枝または不飽和の脂肪族鎖または芳香族もしくはアルキル芳香族鎖、およびイオンまたは非イオン性親水性の頭部であってもよい脂溶性の部分Ｙを含む化合物が挙げられる。
【００１６】
これらの例は：
アニオン性界面活性剤：Ｙ−ＣＯ２−Ｍ＋；Ｙ−ＯＳＯ３−Ｍ＋；Ｙ−ＳＯ３−Ｍ＋；
スルホン酸ドデシルベンゼン；スルホン酸アルキル；
スルホン化脂肪酸および脂肪酸エステル；およびスルホン酸アルキルアリール；
カチオン性界面活性剤：Ｙ−（Ｒ）ｎＮＨ＋（４−ｎ）、Ｘ−；Ｙ−Ｒ４Ｎ＋、Ｘ−；アルキルトリメチルアンモニウム；
アルキルベンジルジメチルアンモニウム；イミダゾリニウム塩；およびアミン塩；
両性イオン性界面活性剤：Ｙ−Ｎ＋．．．ＣＯ２−；
Ｙ−Ｎ＋．．．ＳＯ３−；ベタイン；スルホベタイン；およびイミダゾリウム塩；および非イオン性界面活性剤：Ｙ−ＯＲ；Ｙ−ＯＨ；Ｙ−ＣＯ２Ｒ；Ｙ−ＣＯＮＨＲ；
Ｙ−（ＣＨ２−ＣＨ２−Ｏ）ｎ；ポリオール；アルコール；酸、エステル；およびポリエトキシレート化脂肪アルコール。
【００１７】
本発明の別の主題は、閉じ込められる泡の不存在下で、充分な量の液体を介在させて得られる、相互に接着された基材および軟質フィルムによって形成され、０℃以上、好ましくは１０℃〜３５℃、特に１５℃〜３０℃および特に２３℃〜２７℃の温度、並びに少なくとも２５％の残留湿度を有する大気から、基材およびフィルムが、０℃未満、高くて−５℃および−１０℃のそれぞれの温度になるであろう大気へ移した場合に霜が持続的に無いことを特徴とする。
【００１８】
１つの好ましい特徴に従って、基材および軟質フィルムは、透明な組立品を形成する。基材は、ガラスまたはポリカーボネート、ポリプロピレン、ポリメチルメタクリレート、エチレン/ビニルアセテート共重合体、ポリエチレンテレフタレート、ポリブチレンテレフタレート、ポリウレタン、ポリビニルブチラール等の可塑性、エチレン/ノルボルネンまたはエチレン/シクロペンタジエン等のシクロオレフィン性共重合体、ポリカーボネート/ポリエステル共重合体、および類似の、単独でまたは混合物で、ポリアミンによって中和されたエチレン/（メタまたはア）クリル酸共重合体等のイオノマー樹脂で出来ている。
【００１９】
本発明の基材および軟質フィルムの他の好都合な特徴に従って：
フィルムは霜よけフィルムであり、および／または疎水性であり、および／または親水性および／または（光触媒）抗汚染/自己クリーニング性であり、および／または光または熱放射を反射し、太陽光線保護フィルムであり、低放射率フィルムであり、および／または少なくとも部分的に着色され、および／または電気的に伝導/加熱および／または半導電性および／または帯電防止および／またはエレクトロルミネセントでさえある；
フィルムが、それぞれ、高くて、−１０℃、−１５℃および−２０℃の温度であり、そして、０℃以上、好ましくは１０℃〜３５℃、特に１５℃〜３０℃および特に２３℃〜２７℃の温度並びに少なくとも２５％残留湿度である大気中に配置され、少なくとも１２秒間、好ましくは少なくとも１分間、特に少なくとも２分間、少なくとも３分間までもの間、霜が生成しない場合、フィルムは、霜よけフィルムである；
フィルムは、ポリアミド、ポリエステル、ポリエチレンまたはポリプロピレン等のポリオレフィン、セルロース、ポリスチレン、エチレン/ビニルアセテート共重合体、ポリビニルアルコール、ポリビニルクロライド、ポリエチレンテレフタレート、ポリメチルメタクリレート、ポリカーボネート、ポリビニルブチラール、ポリウレタン、ポリビニルピロリドン、ポリビニルピリジン、ポリ（２−ヒドロキシエチルアクリレート）タイプのポリアクリレート、ポリアクリルアミド、ポリビニルアセテート、ポリアクリロニトリル、ポリアクロレイン、ポリエチレングリコール、ポリオキシエチレンでできた支持体をベースとし；上記のような少なくとも一つのポリマーをベースとする共重合体または混合物であってもよく；
フィルムは、結晶化温度を低下させる不凍化合物を含み、そして任意選択的に、その表面部分上に疎水性の特徴を有することによって、霜よけフィルムである。不凍化合物として、上記に記載したのと同じのものを、該介在される液体として使用することは可能である。しかし、特に不凍化合物を取り込む層が時折機械的な接触、またはクリーニング等に供されそうである場合に、不凍化合物を取り込む層の機械的な強度を改善させることができるフィルムの霜よけ機能性の耐久力が求められている。この目的のために、不凍化合物は、架橋され、および／または物理的相互作用がある少なくとも１つの化合物と混合され、および／または固体中、例えば鉱物性、または混合マトリックス、ＯＲＭＯＣＥＲ（有機的に改質されたセラミック）タイプである混合マトリックス中に分散されてもよい。
【００２０】
"物理的相互作用"の語は、本明細書中では、水素結合、ファンデルワールスタイプの極性相互作用、または架橋に遜色のない機械的な補強を生成できる疎水性の相互作用を意味すると理解される。
【００２１】
霜よけ機能は、フィルムそれ自身またはフィルムのための支持体の上に形成された被膜へ取り込まれてもよい。
【００２２】
本発明の別の主題は、基材および上記に記載されたような軟質フィルム、およびまた基材および軟質フィルムが中間接着層、またはガスで満たしたキャビティーを介して接続された任意選択的な他の透明なシートを含むグレージングである。該軟質フィルムは、有利なことにこの様に機能性グレージングの外面を形成する。
【００２３】
グレージングは、特にモノリシックの、ラミネート加工した、複数の、絶縁の、真空のグレージングからなる。
そうした複数の絶縁グレージングは、例えば、ガスを満たしたキャビティーによって二つ一組で分離された、モノリシックまたはラミネート加工したガラスの２枚または３枚のシートを有する。その利点は、（店等の）外気に冷蔵キャビネットを熱絶縁性であることができる。
【００２４】
この熱の絶縁は、あるいは真空もしくはより低い圧力で、ガスを満たしたキャビティーによって分離された、少なくとも２つのシートのモノリシックまたはラミネート加工したガラスを含む真空のグレージングによって得られる。これらの２つのシートは、より低い圧力であるか、より低い圧力でないことが出来るガスを満たしたキャビティーによって分離された第３のガラスと組み合わせてもよい。
【００２５】
そうした構造は、冷蔵キャビネットの外面によって放射された熱を反射する１または２以上の低放射率層を含んでもよい。
【００２６】
このグレージングの１つの好都合な特徴に従って、そのバリアー、つまり、全ての要素、それによって、モノリシック、またはラミネート加工したガラスの種々の構成材シートが対で間隔を開けて共に保持される、の熱伝導性は、高くて１.４６Ｗ/ｍＫである。
【００２７】
最終的に、本発明の１つの主題は、そうしたグレージングの用途である：
冷蔵キャビネットのドアとして；
建造物、街路備品またはポスターパネル、交通ミラーおよび棚などのドア以外の冷蔵キャビネットの要素向け；
地上輸送車両、空挺または水上輸送車両（フロントガラス、横窓、後ろの窓、屋根の一部、バックミラー、ヘッドライト）向け；および
視覚素子（めがね、ヘルメットバイザー）向け。
【００２８】
本発明は、少なくとも時折、０℃未満の温度に曝される製品のために特に恩恵となり、そして厳しい気候状態での外面への用途で以前よりました利点を有する。
【００２９】
以下の例を考慮して、本発明がよりよく理解されるであろう。
【実施例】
【００３０】
国際出願第００/７１４８１号明細書の第１の例を、以下の点を除き繰り返した：
絶縁真空のグレージングの代わりに、三重の絶縁グレージングが使用され；そして
ポリカーボネートフィルムは、下記に特定された液体の介在が付いたフィルムへ、絶縁グレージングに向かって配向された接着層を備えていた。
【００３１】
接着層の反対面のポリカーボネートフィルムに、ポリビニルピロリドンおよびポリウレタンをベースとする三次元ポリマーネットワークを形成する吸着性抗霜層をコートした。霜よけ層の厚さは１４.５μｍであった。
【００３２】
冷蔵販売キャビネット上に設置されたドアでテストを行い、内側で−２５.５℃の温度が維持されていた。ドアの内側で測定された温度は、−２２℃であった。キャビネットを、２５℃の温度および６０％残留湿度の大気に配置した。
【００３３】
テストを以下の様に行った。
ガラス上で霜の生成を避けるために、フィルムを適合させる前に、キャビネットのドアを１０分間開放した。
【００３４】
ドアの内側を洗浄組成物（石鹸水）で満たされた噴霧器を使用して潤らせた。
【００３５】
ガラスについている全ての粒子を除去するために、ガラスをスクレーパーで、次にゴムのスキージでこすって水を除去した。もはやドア上になんら霜はなかった。必要に応じて端を布で拭いた。
【００３６】
保護フィルムをポリカーボネートフィルムの接着剤から除去し、そして下の表中に示されている液体を接着剤の上に噴霧した。
【００３７】
フィルムの接着剤側をガラスに適用した。
ゴムスキージが容易にフィルムの上をすべるように、フィルムの反対側を接着剤の上と同じ液体で噴霧して湿潤させた。
【００３８】
ゴムスキージを使用して、ガラスとフィルムとの間にある液体を追い出した。液体の完全な排除のために、グレージングの中心から外側にむかって掻き出しを行った。
【００３９】
必要に応じて、液体の排除を促進するために、ドアポストとフィルムとの間に数ミリのギャップを残すようにフィルムを切断した。
【００４０】
掻き出し作業を繰り返して、キャビネットのドアを閉じた。
【００４１】
下の表で評価されたことは、ドアを閉じた後の種々の時間での霜の存在または不存在、およびまたガラスとフィルムとの間の泡の存在または不存在である。
【００４２】
【表１】
0005160900.tif 000002
【００４３】
パーセンテージは重量で示されている。
Ｍｉｒはヘンケル社の洗剤組成物である。
【００４４】
トリトンＸは、ユニオンカーバイド社によって販売されているポリエトキシレート化オクチルフェノール（非イオン性界面活性剤）の混合物である。
ＰＥＧ２００は、メルク社によって販売されているポリエチレングリコール（品番８０７４８３）である。
【００４５】
この表は、形成を妨げられるまで、霜生成を減少させる可能性を具体的に示し、そして従って永続的に霜が無いことを得た。